(57)【要約】【課題】コンクリートの耐久性を高いものとするセメントとゴム粒子を含有する耐久性の優れたセメント組成物を提供すること。【解決手段】セメント１００部と、平均粒径０．０１〜０．２５ｍｍのゴム粒子２〜３０部を含有してなるセメント組成物、さらに、骨材と水を含有してなる該セメント組成物であり、さらに、消泡剤を含有してなる該セメント組成物を構成とする。【選択図】    なし【特許請求の範囲】
【請求項１】
セメント１００部と、平均粒径０．０１〜０．２５ｍｍのゴム粒子２〜３０部を含有してなるセメント組成物。
【請求項２】
さらに、骨材と水とを含有してなることを特徴とする請求項１に記載のセメント組成物。
【請求項３】
さらに、消泡剤を含有してなることを特徴とする請求項１又は請求項２に記載のセメント組成物。
【発明の詳細な説明】
【０００１】
【発明の属する技術分野】
本発明は、セメントとゴム粒子を含有する耐久性の優れたセメント組成物に関する。
なお、本発明で使用する部や％は特に規定のない限り質量基準である。
【０００２】
【従来の技術とその課題】
従来、寒冷地においては、凍結融解作用による劣化を防ぐ方法として、微細な連行空気を容積で３〜６％導入して、初期養生を充分にすることが行われている（非特許文献１参照）。
しかしながら、微細な連行空気を所定量導入して硬化体を得るには、不安定要因を多く生じ、構造物の美観や耐久性を損なう場合があった。
この不安定要因としては、一般的には、配合の相違によるセメント量、指定スランプの大小、混練り時間、ミキサ形式、並びに、温度、骨材粒度、及び骨材に含有する泥分の日内変動や季節の変化の他に、界面活性剤類や増粘剤の連行空気を押えるための消泡剤、ミキサに使用されるグリス類、及び油類等の混入等が挙げられる。
前記不安定要因が原因で連行空気量が変動し、その調整のためにＡＥ剤の使用量を増減させ、連行空気量を３〜６％の所定量導入する作業が行われている。
また、所定の連行空気量が得られないと充分な耐久性が得られないが、必要以上の連行空気量は空気量に比例して強度低下や美観の低下を生じている。そのため、生コンプラントや二次製品製造プラントでは、日に何度か空気量を確認し、調整を行なっているが、日内変動や月内変動が大きな場合があり、大変な労力を必要としている。
この課題を解決するために、ポゾラン反応を呈する中空体を混和する方法や中空微小球を混和する方法が提案されている（特許文献１、特許文献２参照）。
【０００３】
【非特許文献１】
セメント・コンクリート用混和材料、笠井芳夫、小林正几編、昭和６１年５月１５日、技術書院発行、第２３４〜２４３頁
【特許文献１】
特開平１１−１８９４５４号公報
【特許文献２】
特開平０８−１８８４５８号公報
【０００４】
【発明が解決しょうとする課題】
これら従来の方法であるポゾラン反応を呈する中空体を混和する方法は、添加率が少ないことや水比が高いと効果が得られないということなどの課題があり、中空微小球を混和する方法では、高価な中空微小球のために使用量を多くできないという課題があった。
また、非常に密度が小さいために、水で濡らしてあるが、そのため、練り混ぜ時に水分を別計量しなければ、セメントを含む水硬性材料と混和できないという課題を有していた。
【０００５】
本発明は、特定の方法よって、前記課題を解消できる知見を得て完成するに至った。
【０００６】
【課題を解決するための手段】
即ち、本発明は、セメント１００部と、平均粒径０．０１〜０．２５ｍｍのゴム粒子２〜３０部を含有してなるセメント組成物であり、さらに、骨材と水を含有してなる該セメント組成物であり、さらに、消泡剤を含有してなる該セメント組成物である。
【０００７】
【発明の実施の形態】
以下、本発明を詳細に説明する。
【０００８】
本発明で使用するセメントとしては、低熱、普通、早強、及び超早強等の各種ポルトランドセメント、これらのポルトランドセメントに、高炉スラグ、フライアッシュなどを混合した各種混合セメントが挙げられる。
【０００９】
本発明で使用するゴム粒子としては、天然ゴム、ＳＢＲ（スチレンブタジエンゴム）、及びＢＲ（ブタジエンゴム）又はその複合品等が挙げられ、未加硫品、加硫品いずれも使用可能である。
ゴム粒子は粉砕したもので、その平均粒径は、０．０１〜０．２５ｍｍが好ましい。０．０１ｍｍより細かいと製造が難しく、高価で経済的でなく、０．２５ｍｍより粗いと耐久性が得られない場合がある。
ゴム粒子の使用量は、セメント１００部に対して、２〜３０部が好ましい。２部未満では耐久性が得られない場合があり、３０部を超えると強度低下を生じる場合がある。
【００１０】
本発明で使用する骨材としては、天然河川や旧河川から採取されるもの、玉石や岩石を破砕したもの、スラグ骨材、再生骨材、及び人口軽量骨材等が使用可能であり、細骨材や粗骨材として使用するが、アルカリ骨材反応を起こさないものが好ましい。
骨材の使用量は、セメント１００部に対して、細骨材は５０〜３００部が好ましく、粗骨材は０〜４００部が好ましい。細骨材が５０部未満では乾燥収縮量が大きく、耐久性が悪化する場合があり、細骨材が３００部を超えると、また、粗骨材が４００部を超えるとワーカビリティが悪く、施工が完全に行われない場合がある。
【００１１】
水は、セメントの水和反応を阻害しないのものであれば特に限定されるものではなく、その使用量は、セメント１００部に対して、２０〜６０部が好ましい。２０部未満では、骨材の表面水管理を厳しくしなければならない場合や特殊な減水剤を選定しなければならない場合があり、６０部を超えると長期の耐久性が得られない場合がある。
【００１２】
本発明で使用する消泡剤としては、主成分の化学構造より分類すると、ポリアルキレングリコ−ルエステルなどのポリエステル系、ポリアルキレングリコ−ル誘導体等のグリコ−ル系、ジメチルシリコ−ンを主成分とするシリコ−ン系、硫酸化脂肪酸系、及び油溶系ポリマ−などが挙げられ、一般的に使用されるものが使用可能である。
消泡剤は、エントラプトエアを消泡できれば品種は特に制限されるものではない。
消泡剤の使用量は、セメント１００部に対して、１部以下が好ましい。１部を超えて使用しても、それ以上の効果を得ることができず、経済的でない。
消泡剤の混合方法は、水や材料に均一に分散されていれば特に限定されるものではない。
【００１３】
【実施例】
以下、本発明を実験例に基づいてさらに説明する。
【００１４】
実験例１
セメント１００部、表１に示す平均粒径０．１ｍｍのゴム粒子、細骨材２３０部、及び粗骨材３４５部をミキサに投入し１５秒間空練りし、その後、表１に示す水を添加し、９０秒間コンクリ−トを練り混ぜた。
練り混ぜたコンクリ−トを用い、圧縮強度と相対的動弾性係数比を測定した。結果を表１に併記する。
【００１５】
＜使用材料＞
セメント  ：普通ポルトランドセメント、３種混合品
細骨材    ：川砂、５ｍｍ下、密度２．６０
粗骨材    ：砕石、２０ｍｍ以下、密度２．６５
ゴム粒子ａ：天然ゴム加硫品
ゴム粒子ｂ：スチレンブタジエンゴム加硫品
ゴム粒子ｃ：ブタジエンゴム加硫品
ゴム粒子ｄ：ゴム粒子ａ４０％、ゴム粒子ｂ５０％、及びゴム粒子ｃ１０％の混合品
【００１６】
＜測定方法＞
圧縮強度  ：ＪＩＳ  Ａ  １１０８「コンクリ−トの圧縮強度試験方法」に準じて測定
相対的動弾性係数比：ＪＩＳ  Ａ  １１４８「コンクリ−トの凍結融解試験方法」Ａ法水中凍結水中融解試験方法に準じて測定
【００１７】
【表１】
2004323311.tif 000002
【００１８】
実験例２
表２に示す平均粒径のゴム粒子ｄ１５部と水を用いたこと以外は実験例１と同様に行った。結果を表２に併記する。
【００１９】
【表２】
2004323311.tif 000003
【００２０】
実験例３
表３に示すゴム粒子、消泡剤０．０３部、及び表３に示す水を用いたこと以外は実験例１と同様に行った。結果を表３に併記する。
【００２１】
＜使用材料＞
消泡剤    ：ポリアルキレングリコ−ル誘導体、市販品
【００２２】
【表３】
2004323311.tif 000004
【００２３】
実験例４
平均粒径０．１ｍｍのゴム粒子ｄ１５部、表４に示す量の消泡剤、及び水６１部を用いたこと以外は実験例３と同様に行った。結果を表４に併記する。
【００２４】
【表４】
2004323311.tif 000005
【００２５】
【発明の効果】
本発明のセメントを含む水硬性材料とゴム粒子からなるセメント組成物の耐久性は、高いものとなった。